본 발명은 고급 연소 엔진으로부터의 배기 가스 방출물의 처리, 예컨대 디젤 엔진 및 고급 연소 디젤 엔진으로부터의 비연소된 탄화수소 (HC), 및 일산화탄소 (CO)의 산화 및 산화질소 (NOx)의 환원을 위한 산화 촉매 복합물, 방법 및 시스템을 개시한다. 보다 특히, 제1 워시코트가 팔라듐 성분을 포함하고 제1 지지체가 세륨을 함유하고 제2 워시코트가 백금 및 하나 이상의 분자체를 함유하는, 2개 이상의 워시코트 층을 포함하는 워시코트 조성물을 개시한다.
주어진 문장을 읽고 간략하게 요약해주세요.

문장: 
[ 발명의 명칭 ]
디젤 산화 촉매, 및 디젤 및 고급 연소 디젤 엔진 시스템에서의 그의 용도DIESEL OXIDATION CATALYST AND USE THEREOF IN DIESEL AND ADVANCED COMBUSTION DIESEL ENGINE SYSTEMS
[ 기술분야 ]
003c#관련 출원에 대한 상호 참조003e#본원은 2009년 1월 16일자로 출원된 미국 가출원 제61/145,408호에 대한 35 U.S.C. § 119(e) 하의 우선권을 청구하며, 이는 본원에 참고로 인용된다.003c#기술 분야003e#본 발명의 실시양태는 산화 촉매에 관한 것이다.  보다 구체적으로, 실시양태는 Pd 및 Ce-함유 귀금속 지지체를 포함하는 촉매 제형, 및 디젤 엔진 및 고급 연소 디젤 엔진 시스템에서 일산화탄소 및 탄화수소의 환원을 위한 그의 용도에 관한 것이다.
[ 배경기술 ]
희박 연소 엔진, 예를 들어 디젤 엔진 및 희박 연소 가솔린 엔진의 운전은 사용자에게 탁월한 연료 경제성을 제공하고, 스파크-점화식 화학량적 가솔린 엔진과 비교하여, 연료 희박 조건 하에서 높은 공기/연료 비로의 그의 운전으로 인해 기체상 탄화수소 및 일산화탄소를 상당히 적게 방출한다.  디젤 엔진의 방출물은 미립자 물질 (PM), 산화질소 (NOx), 비연소된 탄화수소 (HC) 및 일산화탄소 (CO)를 포함한다.  NOx는 특히 일산화질소 (NO) 및 이산화질소 (NO2)를 비롯한 다양한 화학종의 산화질소를 기재하기 위해 사용되는 용어이다.디젤 엔진 배기 가스를 처리하는데 사용되는 촉매 시스템과 가솔린 엔진 배기 가스를 처리하는데 사용되는 촉매 시스템 사이에는 큰 차이점이 있다.  2가지 유형의 엔진 및 이의 운전 사이의 중요한 차이는, 가솔린 엔진이 스파크-점화되고 화학량적 공기 대 연료 비 내에서 운전되고, 디젤 엔진은 과량의 공기로 운전되는 압축 점화 엔진이라는 점이다.  상기 2가지 유형의 엔진으로부터의 방출은 매우 상이하고, 완전히 상이한 촉매 전략을 요구한다.  일반적으로, 디젤 방출물의 처리는 디젤 엔진에서 다량의 NOx 및 미립자 물질의 형성으로 인해 가솔린 엔진 방출물의 처리보다 복잡하다.배기되는 미립자 물질의 2가지 주요 성분은 가용성 유기 분획물 (SOF) 및 매연 분획물 (매연)이다.  SOF는 층의 형태로 매연 상에 응축되고, 비연소된 디젤 연료 및 윤활유로부터 유래된다.  SOF는 배기 가스의 온도에 따라 증기 또는 에어로솔 (액상 응축물의 미세 액적)로서 디젤 배기물 중에 존재할 수 있다.  매연은 주로 탄소 입자로 이루어져 있다.  디젤 배기물로부터의 미립자 물질은 그의 미세한 입자 크기로 인해 고도로 흡입가능하며, 보다 높은 노출 수준에서 건강상 위험을 일으킨다.  더욱이, SOF는 폴리시클릭 방향족 탄화수소를 함유하고, 이들 중 일부는 발암물질로 의심된다.신규한 고급 연소 공학, 예컨대 균일 공급 압축 점화(Homogeneous Charge Compression Ignition: HCCI) 또는 유압식 활성화 디젤 인젝터(Hydraulic Activated Diesel Injector: HADI)를 이용하는 디젤 엔진은 엔진 실린더 내의 연소 화염 온도를 낮추고 점화 이전에 연료 충전물의 균일성 및 혼합을 증가시킴으로써 엔진 밖으로의 NOx 및 미립자 물질 (PM)의 방출량을 줄일 수 있을 것이다.  일반적으로, 임의의 방출 처리 이전에 배기 가스는 통상의 디젤 엔진으로부터 방출되는 배기 가스와 비교하여 유의하게 감소된 미립자 물질 및 NOx를 함유한다.  일부 경우, 상기 고급 연소 디젤 엔진으로부터 NOx의 방출량은 통상의 디젤 엔진으로부터의 방출량보다 2 내지 3배 더 적다.  그러나, 보다 낮은 NOx 및 PM 방출을 위한 연소 공정의 변화 과정에서, CO 및 탄화수소 (HC) 방출의 총량은 증가할 것이고, 형성되는 HC의 본질은 달라질 것이고 (예를 들어, 보다 많은 메탄이 생성될 수 있음), 배기 온도는 낮아질 수 있다.  일부 경우, 고급 연소 디젤 엔진으로부터의 CO 및 HC 방출량은 통상의 디젤 엔진으로부터의 HC 및 CO 방출량보다 50％ 내지 약 100％ 더 높다.  이러한 배기 특성이 현재 디젤 방출 촉매 공학에 대해 주요 난제를 야기할 것이기 때문에, 점점 더 엄격한 환경 규정, 예컨대 유로(Euro) 6을 충족시키기 위해 신규 촉매 제형이 요구된다.내화성 금속 산화물 지지체 상에 분산된 귀금속을 포함하는 산화 촉매는, 탄화수소 및 일산화탄소 기상 오염물의 산화를 촉매함으로써 상기 오염물이 이산화탄소 및 물로 전환되도록 디젤 엔진의 배기물을 처리하는데 유용한 것으로 알려져 있다.  이러한 촉매는 일반적으로 디젤 산화 촉매 (DOC)로 일컬어지는 유닛, 또는 보다 간단하게 촉매 전환기 또는 촉매제 안에 포함되어 있으며, 이는 디젤 전력 시스템으로부터의 배기 유동 통로 내에 위치하여 대기로 방출되기 전에 배기물을 처리한다.  통상적으로, 디젤 산화 촉매는, 1종 이상의 촉매 코팅 조성물이 침착된 세라믹 또는 금속성 기판 캐리어(carrier) (예컨대, 본원 하기에 기재된 바와 같은 유통 모노리스(monolith) 캐리어) 상에 형성된다.  기상 HC 및 CO 방출물 및 미립자 물질 (SOF 부분)의 전환 이외에, 백금족 금속을 함유하는 산화 촉매 (이는 전형적으로, 내화성 산화물 지지체 상에 분산됨)는 산화질소 (NO)의 NO2로의 산화를 촉진한다.내부 연소 엔진의 배기물을 처리하는데 사용되는 촉매는 비교적 낮은 온도의 운전 기간, 예컨대 엔진 운전의 초기 냉각-개시 기간 동안에는 덜 효과적인데, 이는 엔진 배기물이 배기물 중 유해한 성분을 효율적으로 촉매적 전환시키기에 충분히 높은 온도가 아니기 때문이다.  내화성 금속 산화물 지지체 상에 분산된 백금족 금속을 포함하는 산화 촉매는 디젤 엔진으로부터의 배기 가스 방출물을 처리하는데 유용한 것으로 알려져 있다.  백금 (Pt)은 희박 조건 하에서 및 연료 황의 존재하에 고온 노화 후 DOC에서 CO 및 HC를 산화시키는데 효율적인 금속이다.  Pt에 비해 Pd의 낮은 비용에도 불구하고, Pd-기재 DOC 촉매는 전형적으로 CO 및 HC의 산화에 대해, 특히, (높은 황 함유 연료로부터) 고수준의 황을 함유하는 배기물을 처리하기 위해 사용되는 경우 또는 HC 저장 물질과 함께 사용되는 경우에 보다 높은 라이트-오프(light-off) 온도를 나타내어 잠재적으로 HC 및/또는 CO 활성화의 지연을 야기한다.  특정 성분에 대한 "라이트-오프" 온도는 상기 성분들의 50％가 반응하는 온도이다.  Pd-함유 DOC는 탄화수소를 전환시키고/거나 NOx를 산화시키는 Pt의 활성을 억제할 수 있고, 또한 촉매가 더 쉽게 황 중독될 수 있게 한다.  이들 특성은 전형적으로 희박 연소 운전에서, 특히 대부분의 구동 조건에 대해 엔진 온도가 250℃ 미만으로 유지되는 경량용 디젤 적용에 대해 산화 촉매로서의 Pd의 사용을 금지한다.백금 (Pt)은 CO 및 HC에 대해 우수한 라이트-오프 특성을 가지므로, 이는 역사적으로 디젤 엔진 배기물을 경감하기 위해 사용되는 촉매 조성물에 대해 최상의 바람직한 귀금속이지만, 팔라듐 (Pd)이 최근에 그의 비교적 저렴한 비용으로 인해 더 관심을 끌고 있다.  팔라듐은 중량을 기준으로 다소 적은 반응성이지만, 백금의 요구량을 감소시키기 위해 백금과 함께 DOC 촉매에서 적합한 것으로 입증되었다.  DOC 촉매에서 팔라듐의 보다 낮은 반응성으로 인해, 이것이 그의 성능을 억제하지 않는 방식으로 DOC 촉매에 위치하도록 보장하는 것이 중요하다.이러한 조합물은 산화 상태로 잔류하는 백금을 야기할 것이기 때문에 산소 저장 성분, 예컨대 세륨은 전형적으로 DOC와 혼합되지 않는다.  보통 디젤 엔진은 빈번하게 희박 상태 하에 운전되기 때문에, 백금이 활성 금속 형태로 환원될 기회는 없을 것이다.방출물 조절이 보다 엄격해지기 때문에, 개선된 성능, 예를 들어 라이트-오프 성능을 제공하는 디젤 산화 촉매 시스템을 개발하기 위한 계속적인 목표가 있어 왔다.  또한, DOC 성분, 예를 들어 탄화수소 저장 성분 (예를 들어, 제올라이트) 및 팔라듐을 가능한한 효율적으로 이용하기 위한 목표가 있어 왔다.
[ 발명의 개요 ]
본 발명의 일면은 디젤 엔진으로부터의 배기 가스 방출을 경감하기 위한 촉매 복합물 또는 촉매 물품에 관한 것이다.  다양한 실시양태가 하기에 열거되어 있다.  하기 열거된 실시양태는 하기 열거된 대로뿐만 아니라 본 발명의 범위에 따라 다른 적합한 조합으로 조합될 수 있음을 이해할 것이다.실시양태 1에서, 촉매 복합물은 일정 길이, 입구 말단 및 출구 말단, 캐리어 상의 촉매성 디젤 산화 촉매 물질을 갖는 캐리어 기판을 포함하며, 촉매성 디젤 산화 촉매 물질은 제1 워시코트 층(washcoat layer) 및 제2 워시코트 층을 포함하고; 제1 워시코트 층은 팔라듐 (Pd) 성분 및 세륨을 포함하는 제1 내화성 금속 산화물 지지체를 포함하며, 실질적으로 분자체(molecular sieve)가 없고; 제2 워시코트 층은 제2 내화성 산화물 지지체, 백금 성분 및 분자체를 포함하며, 실질적으로 팔라듐이 없다.실시양태 2는 제1 층이 실질적으로 백금이 없는 것인 실시양태 1의 촉매 복합물에 대한 변형을 포함한다. 실시양태 3은 제1 내화성 금속 산화물 지지체가 알루미나, 실리카, 지르코니아, 티타니아 및 이들의 조합물 중 하나 이상을 추가로 포함하고, 제2 내화성 산화물 지지체가 알루미나, 실리카, 지르코니아, 티타니아 및 이들의 조합물 중 하나 이상을 포함하는 것인 촉매 복합물 실시양태 1 또는 2의 변형에 관한 것이다.실시양태 4는 분자체가 제올라이트틀 포함하는 것인 촉매 복합물 실시양태 3의 변형에 관한 것이다.실시양태 5는 실질적으로 귀금속족 금속 성분을 함유하지 않는 언더코트 층(undercoat layer)을 추가로 포함하는 촉매 복합물 실시양태 2의 변형에 관한 것이다. 실시양태 6은 제1 워시코트 층이 기판의 전체 길이에 걸쳐 연장되어 있고, 제2 워시코트 층이 제1 워시코트 층과 완전히 겹쳐지는 것인 촉매 복합물 실시양태 2의 변형에 관한 것이다. 실시양태 7은 제1 워시코트 층이 캐리어 기판의 길이를 따라 제2 워시코트 층의 상류에 인접한 것인 촉매 복합물 실시양태 2의 변형에 관한 것이다.실시양태 8은 제1 워시코트 층이 기판 길이의 약 5％ 내지 95％을 따라 입구 말단으로부터 연장되어 있고, 제2 워시코트 층이 기판 길이의 약 5％ 내지 95％을 따라 출구로부터 연장되어 있은 것인 촉매 복합물 실시양태 7의 변형에 관한 것이다. 실시양태 9는 제1 층이 제2 워시코트 층과 적어도 부분적으로 겹쳐지는 것인 촉매 복합물 실시양태 8의 변형에 관한 것이다. 실시양태 10은 제2 워시코트 층이 제1 워시코트 층과 적어도 부분적으로 겹쳐지는 것인 촉매 복합물 실시양태 8의 변형에 관한 것이다.실시양태 11은 백금 및 팔라듐이 약 1:10 내지 약 10:1의 백금 대 팔라듐 비로 존재하는 것인 촉매 복합물 실시양태 2의 변형에 관한 것이다.실시양태 12는 백금 및 팔라듐이 약 1:4 내지 약 2:1의 백금 대 팔라듐 비로 존재하는 것인 촉매 복합물 실시양태 2의 변형에 관한 것이다.  실시양태 1 내지 10 중 임의의 것은 실시양태 11 및 12에 기재된 귀금속 비를 변화시킴으로써 변경할 수 있음을 이해할 것이다.실시양태 13은 제1 워시코트 층이 제2 백금 성분을 추가로 포함하는 것인 실시양태 1의 촉매 복합물의 변형이다.실시양태 14는 제2 백금 성분, 및 팔라듐 성분의 적어도 일부를 알루미나, 실리카, 지르코니아, 티타이아 및 이들의 조합물 중 하나 이상을 포함하는 내화성 산화물 지지체 상에 지지시키는 것인 촉매 복합물 실시양태 13의 변형이다.실시양태 15는 제1 내화성 금속 산화물 지지체가 알루미나, 실리카, 지르코니아, 티타니아 및 이들의 조합물 중 하나 이상을 추가로 포함하고, 제2 내화성 산화물 지지체가 알루미나, 실리카, 지르코니아, 티타니아 및 이들의 조합물 중 하나 이상을 포함하는 것인 촉매 복합물 실시양태 13의 변형에 관한 것이다.실시양태 16은 분자체가 제올라이트를 포함하는 것인 촉매 복합물 실시양태 15의 변형이다.실시양태 17은 실질적으로 귀금속족 금속 성분을 함유하지 않는 언더코트 층을 추가로 포함하는 것인 촉매 복합물 실시양태 1의 변형이다.실시양태 18은 제1 워시코트가 기판의 전체 길이에 걸쳐 연장되어 있고, 제2 워시코트가 제1 워시코트와 완전히 겹쳐지는 것인 촉매 복합물 실시양태 13의 변형이다.  실시양태 19는 제1 워시코트 층이 캐리어 기판의 길이를 따라 제2 워시코트 층의 상류에 인접한 것인 촉매 복합물 실시양태 13의 변형이다.실시양태 20은 제1 워시코트 층이 기판 길이의 약 5％ 내지 95％을 따라 입구 말단으로부터 연장되어 있고, 제2 워시코트 층이 기판 길이의 약 5％ 내지 95％을 따라 출구로부터 연장되어 있은 것인 촉매 복합물 실시양태 19의 변형이다.실시양태 21은 촉매 복합물 실시양태 20의 변형이며, 여기서 제1 층은 제2 워시코트 층과 적어도 부분적으로 겹쳐진다.실시양태 22는 촉매 복합물 실시양태 20의 변형이며, 여기서 제2 워시코트 층은 제1 워시코트 층과 적어도 부분적으로 겹쳐진다.실시양태 23은 촉매 복합물 실시양태 13의 변형이며, 여기서 백금 및 팔라듐은 약 1:10 내지 약 10:1의 백금 대 필라듐 비로 존재한다.실시양태 24는 촉매 복합물 실시양태 13의 변형이며, 여기서 백금 및 팔라듐은 약 1:4 내지 약 2:1의 백금 대 팔라듐 비로 존재한다.  실시양태 13 내지 22 중 어느 하나의 귀금속 함량은 실시양태 23 및 24에서 언급된 범위에 따라 변형될 수 있음이 이해될 것이다.실시양태 25는 촉매 복합물 실시양태 1의 변형이며, 여기서 촉매는 메탄 성분을 비롯한 고급 연소 디젤 엔진으로부터 방출되는 HC 및 CO를 산화하는데 효과적이며, 제1 층은 고급 연소 디젤 엔진 운전과 관련된 높은 방출 및 낮은 온도 조건하에서의 CO 및 HC의 산화에 대하여 활성이다.실시양태 26은 촉매 복합물 실시양태 1의 변형이며, 여기서 제1 지지체는 세리아를 포함하며, 분자체는 베타-제올라이트, ZSM-5, 제올라이트-Y 또는 이들의 조합물로부터 선택되는 제올라이트를 포함한다.실시양태 27은 실시양태 1 내지 26 중 어느 하나의 변형이며, 여기서 백금 및 팔라듐의 총 적재량은 약 30 g/ft3 내지 210 g/ft3의 범위이다.본 발명의 또 다른 측면은 디젤 엔진 배기 가스를 처리하는 방법에 관한 것이다.  본 발명의 또 다른 측면은 고급 연소 디젤 엔진 배기 가스의 처리 방법에 관한 것이다.  상기 방법은 배기 가스 스트림을 실시양태 1 내지 27 중 어느 하나의 디젤 산화 촉매 복합물과 접촉시키는 단계를 포함한다.상기 방법 실시양태의 변형법에서, 디젤 배기 가스 스트림을 디젤 산화 촉매 복합물의 하류에 위치한 매연 여과기로 향하게 할 수 있다.  상기 방법 실시양태의 추가의 변형법에 대하여, 배기 가스를 디젤 산화 촉매 또는 촉매작용된 매연 여과기 (CSF)의 상류 또는 하류에 위치한 촉매성 선택적 촉매 환원 (SCR) 물품으로 향하게 할 수 있다.본 발명의 또 다른 측면은 디젤 엔진 배기 가스 또는 고급 연소 디젤 엔진 배기 가스의 처리를 위한 시스템에 관한 것이다.  상기 시스템은 상기 기재된 촉매 복합물 실시양태 (1-26) 중 어느 하나, 및 매연 여과기, 촉매작용된 매연 여과기, 촉매성 선택적 촉매 환원 (SCR) 물품, 및 촉매성 NOx 저장 및 환원 (NSR) 물품 중 하나 이상을 포함할 수 있다.
[ 도면의 간단한 설명 ]
도 1은 본 발명에 따른 신규 디젤 산화 촉매 (DOC) 워시코트 조성물을 포함할 수 있는 벌집형 내화성 캐리어 부재의 투시도이다.도 2는 도 1에 대해 확대되며, 도 1의 캐리어의 말단 면과 평행한 면을 따라 취해진 부분 단면도이며, 이는 도 1에서 나타낸 가스 유동 통로의 확대도를 나타낸다.도 3a 내지 3e는 본 발명의 여러 실시양태에 따른 산화 촉매 복합물의 단면도를 나타낸다.도 4는 본 발명의 한 실시양태에 따른 엔진 방출물 처리 시스템의 모식도이다.
[ 발명을 실시하기 위한 구체적인 내용 ]
본 발명의 여러 예시적인 실시양태를 기재하기 전에, 본 발명은 하기 설명에서 설명하는 구조 또는 방법 단계의 세부사항으로 제한되지 않는다고 이해된다.  본 발명은 다른 실시양태가 가능하며, 다양한 방식으로 실시 또는 수행될 수 있다.하나 이상의 실시양태에 따르면, Ce 성분에 아주 근접하여 pd를 위치시켜, 즉, 세륨-함유 지지체 상에 Pd를 지지하고, (동일하거나 또는 상이한 워시코트 층 중 하나 내에서의) Pt 및 Ce 사이의 접촉을 방지하여, 고급 연소 디젤 엔진이 마주치는 일련의 운전 조건 모두 (즉, 낮은 방출 및 높은 방출 모두) 하에서 귀금속 기능 모두가 활성을 유지할 수 있다.  본 발명의 또 다른 실시양태에서, 특정 이론에 의해 제한되는 것을 바라지는 않지만, 고급 연소 디젤 엔진과 관련된 높은 방출 및 낮은 온도 조건 하에서 CO 및 HC를 산화시키기 위한 활성 Pd/Ce 부위를 제공하여 (여기서, Pt는 높은 수준의 CO에 의해 자가-억제될 수 있음), Pd/Ce 부위에서 방출된 편재된 열을 디젤 배기의 보다 내화성인 메탄 성분의 산화를 보조하는데 사용할 수 있다.  산화 촉매에 대한 입구 배기 가스 온도가 메탄 단독의 산화에 통상적으로 충분하지 않다고 하더라도, 배기물 내의 다른 성분의 연소는 메탄을 제거하기 위한 편재된 발열을 생성하는데 충분하다.  본 발명의 추가의 실시양태에서, Pd 및 Ce 성분을 조합하고, 이에 의해 HC 산화에 대한 Pd의 활성화된 형태를 생성하여, 다량의 제올라이트 포획 물질에 대한 요구가 불필요할 수 있다.  결과적으로, 제올라이트 HC 방출을 촉매 라이트-오프와 조화시키는 문제가 최소화될 수 있다.본 발명의 범주에는 Ce-함유 귀금속 지지체, 및 Ce-함유 지지체, 예를 들어 세리아 또는 세리아-지르코니아 상의 Pd를 포함하는 모든 제형이 포함된다.  다른 귀금속 (즉, Pt, Rh) 또는 산화물 지지체 물질 (예를 들어, 알루미나, 실리카-알루미나, 실리카, 지르코니아 또는 티타니아)이 제형에 혼입될 수 있지만, 본 발명의 한 특징은 Pd가 Ce-함유 지지체 또는 Ce 첨가물에 아주 근접하게 위치된다는 것이다.  본 발명에 의해 포함되는 지지체의 한 예는 산화물 물질, 예컨대 알루미나, 지르코니아, 실리카, 란타나(lanthana) 등을 단독으로 또는 조합하여 지지체의 총 중량의 0.5 내지 30％의 적재량으로 사용하여 고온 열 분해에 대하여 안정화된 큰 표면적의 세리아이다.  또 다른 예는, 추가의 첨가제, 예컨대 Y, La, Nd, Sm, Pr, 및 그의 혼합물과의 지르코니아 매트릭스에서 안정화된 세리아이며, 여기서 세리아는 20％가 넘는 양으로 존재한다.  가스성 성분과 Pd/Ce의 활성 고체 촉매 입자와의 접촉을 용이하게 하기 위하여, Pd/세리아 복합물이 워시코트 내에서 1 마이크로미터 미만의 입자이도록 하는 것이 제안된다.  촉매 활성의 추가의 증진은 알칼리 토류 산화물 (예를 들어, Mg, Sr, Ba 등), 희토류 산화물 (예를 들어, La, Y, Nd 등), 환원가능한 비금속 산화물 (예를 들어, V, Mn, Fe 등), 및 기타 비금속 산화물 (예를 들어, Sn, Zn, Ti 등)을 하나 이상의 워시코트 층에 첨가하여 달성된다.  추가적으로, Pt/Pd 또는 Pt-단독의 관능기와 조합된 Pd/Ce 착물의 층상의 양식 또는 구역-코팅된 양식을 사용하는 많은 광범위한 워시코트 디자인이 특정 용도에 대한 성능을 최적화하기 위해 구상된다.  전체 배기 방출 시스템 배열에 따라서, 본원에서 개시된 Pd/Ce 착물이 DOC 모노리스 또는 촉매작용된 여과기 중 하나, 또는 이들 둘의 조합에 적용될 수 있다는 점이 고려된다.  특히, 근접 장착(close-couple) CSF에의 Pd/Ce 착물의 적용은 높은 CO 및 HC의 조건 하에서의 활성 촉매 종에 의해 생성된 높은 발열로 인해 포획된 매연의 수동 연소를 증진시킬 수 있다.하나 이상의 실시양태에서, 제1 워시코트 층은 실질적으로 알루미나 및 백금이 없다.  그러나, 다른 실시양태에서 제1 워시코트 층은, Pt가 Ce와 접촉하지 않는 경우 Pt 및 Pd의 일부분을 지지할 수 있는 내화성 산화물 지지체, 예컨대 알루미나, 실리카, 지르코니아, 티타니아 및 이들의 조합물을 함유할 수 있다.  하나 이상의 실시양태에서, 제2 워시코트 층은 실질적으로 산소 저장 성분이 없다.  하나 이상의 실시양태에서, 제2 워시코트 층은 실질적으로 팔라듐이 없다.  하나 이상의 실시양태에서, 제1 워시코트 층은 실질적으로 분자체 또는 제올라이트가 없다.  하나 이상의 실시양태에서, 제2 워시코트 층은 실질적으로 비-제올라이트 지지된-귀금속 성분이 없다.  하나 이상의 실시양태에서, 제1 워시코트 층 및 제2 워시코트 층 중 하나 이상은 실질적으로 비-귀금속 성분이 없다.  하나 이상의 실시양태에서, 디젤 산화 촉매 물질은 실질적으로 NOx (산화질소) 저장에 적합한 양의 비금속이 없으며, 이러한 비금속으로는, 이들로 한정되지는 않지만, Ba, Mg, K 및 La 등을 들 수 있다.  다른 실시양태에서, 촉매 물질은 로듐이 없다.  하나 이상의 실시양태에서, 제올라이트는 베타-제올라이트, ZSM-5, 제올라이트-Y 또는 이들의 조합물을 포함한다.본 발명의 특정 실시양태에서, 촉매 복합물, 촉매 시스템 및 방법은, 기존의 디젤 엔진보다 더 높은 HC 및 CO 방출 (일부의 경우, 50％ 내지 100％ 더 높음) 및 더 낮은 NOx 방출 (일부의 경우, 2배 내지 3배 더 낮음)을 갖는 것을 특징으로 하고 기존의 디젤 엔진과 구별되는 고급 연소 디젤 엔진으로부터의 배기 가스 방출물 처리에 특히 적합하다.  이에 따라, 본 발명의 한 실시양태는, 일정 길이, 입구 말단 및 출구 말단, 캐리어 상의 디젤 산화 촉매를 갖는 캐리어 기판을 포함하며, 디젤 산화 촉매는 제1 워시코트 층 및 제2 워시코트 층을 포함하고, 제1 워시코트 층은 세륨을 포함한 제1 내화성 금속 산화물 지지체 및 팔라듐 (Pd) 성분을 포함하며, 실질적으로 분자체 및 백금이 없고; 제2 워시코트 층은 제2 내화성 산화물 지지체, 백금 성분 및 분자체를 포함하며, 실질적으로 팔라듐이 없는 것인, 고급 연소 디젤 엔진의 배기 가스 방출물 처리를 위한 산화 촉매 복합물에 관한 것으로, 여기서 상기 촉매 복합물은 고급 연소 디젤 엔진으로부터 방출되는 HC 및 CO를 산화시키는 데 효과적이다.  HC는 메탄 성분을 포함한다.  보다 특정한 실시양태에서, 제1 층은 세륨-함유 지지체 상에 지지된 Pd를 함유하고, 고급 연소 엔진 운전과 관련된 높은 방출 및 낮은 온도 조건하에서의 CO 및 HC의 산화에 대해 활성이고, 세륨-함유 지지체 상에서의 CO 및 HC의 산화로부터 방출되는 열은 디젤 배기 중 메탄 성분의 산화에 기여할 수 있다.  한 실시양태에 따르면, 배기물 내의 배기 가스 성분의 연소는 메탄 성분을 산화시키기에 충분한 편재된 발열반응을 일으키기에 충분하다.촉매 복합물 또는 촉매 물품에 대한 지칭은, 촉매 성분 (예를 들어 HC, CO 및/또는 NOx의 산화를 촉매화하는 데 효과적인 귀금속족 금속 성분)을 함유한 하나 이상의 워시코트 층을 갖는 캐리어 기판 (예를 들어, 벌집 기판)을 비롯한 촉매 물품을 의미한다."본질적으로 존재하지 않는", "본질적으로 없는" 및 "실질적으로 없는"에 대한 지칭은, 열거된 물질이 열거된 층에 의도적으로 제공되지 않음을 의미한다.  그러나, 비실질적인 것으로 간주되는 적은 양 (즉, 물질의 10％ 미만, 9％, 8％, 7％, 6％, 5％, 4％, 3％, 2％ 또는 심지어 1％)으로, 열거된 층으로 물질이 이동 또는 확산될 수 있음을 알아야한다.내화성 금속 산화물 지지체는 20 Å보다 큰 기공 및 넓은 기공 분포를 갖는 지지체 입자를 지칭한다.  본원에서 정의된 바와 같이, 상기의 금속 산화물 지지체는 분자체, 특히 제올라이트를 포함하지 않는다.  특정 실시양태에서, 높은 표면적의 내화성 금속 산화물 지지체는, 예를 들어 "감마 알루미나" 또는 "활성화된 알루미나"로도 지칭되며, 전형적으로 1 그램 ("m2/g")당 60 제곱 미터 초과 (종종 약 200 m2/g 이하 또는 그 초과)의 BET 표면적을 나타내는 알루미나 지지체 물질로서 이용될 수 있다.  상기의 활성화된 알루미나는 보통 감마상 및 델타상 알루미나의 혼합물이지만, 또한 상당한 양의 에타, 카파 및 세타 알루미나 상을 함유할 수 있다.  활성화된 알루미나 이외의 내화성 금속 산화물은, 제공된 촉매 중의 적어도 일부의 촉매 성분을 위한 지지체로서 사용될 수 있다.  예를 들어, 벌크 세리아, 지르코니아, 알파 알루미나 및 기타 물질은 상기의 용도로 공지되어 있다.  이러한 물질은 활성화된 알루미나보다 상당히 더 낮은 BET 표면적을 갖는 단점이 있지만, 이러한 단점은 생성된 촉매의 보다 우수한 내구성 또는 성능 향상에 의해 상쇄되는 경향이 있다.  "BET 표면적"은 N2 흡착에 의해 표면적을 측정하기 위한 브루나워, 엠메트, 텔러 방법(Brunauer, Emmett, Teller method)을 지칭하는 그의 일반적인 의미를 갖는다.  또한, 기공 직경 및 기공 부피는 BET-유형 N2 흡착을 이용하여 측정될 수 있다.본원에 사용된 바와 같이, 분자체 (예컨대, 제올라이트)는, 미립자 형태의 지지체 촉매 귀금속족 금속으로 존재할 수 있고, 20 Å 이하의 평균 기공 크기를 갖고 실질적으로 균일한 기공 분포를 갖는 물질이다.  촉매층의 "비-제올라이트-지지체"는, 분자체 또는 제올라이트가 아니고, 회합, 분산, 함침 또는 다른 적합한 방법을 통해 귀금속, 안정화제, 촉진제, 결합제 등을 수용하는 물질을 지칭한다.  이러한 지지체의 예로는, 이들로 한정되지는 않지만, 높은 표면적의 내화성 금속 산화물을 들 수 있다.  본 발명의 하나 이상의 실시양태는, 알루미나, 지르코니아, 실리카, 티타니아, 실리카-알루미나, 지르코니아-알루미나, 티타니아-알루미나, 란타나-알루미나, 란타나-지르코니아-알루미나, 바리아-알루미나, 바리아-란타나-알루미나, 바리아-란타나-네오디미아-알루미나, 지르코니아-실리카, 티타니아-실리카, 지르코니아-티타니아로 이루어진 군으로부터 선택되는 활성화된 화합물을 포함하는, 높은 표면적의 내화성 금속 산화물 지지체를 포함한다."함침된"에 대한 지칭은, 귀금속-함유 용액이 제올라이트 또는 비-제올라이트-지지체와 같은 물질의 기공으로 주입된 것을 의미한다.  보다 상세한 실시양태에서, 귀금속의 함침은 희석된 귀금속-함유 용액의 부피가 지지체 본체의 기공 부피와 대략 동등한 초기 습식에 의해 달성된다.  초기 습식 함침은, 일반적으로 물질의 기공계 전체에 대해 실질적으로 균일한 전구체 용액 분포를 생성한다.  또한, 귀금속을 첨가하는 다른 방법이 당업계에 공지되어 있고, 이용될 수 있다.OSC (산소 저장 성분)에 대한 언급은, 다가 상태이며 배기 조건 하에서 산소 분자를 저장 및 방출할 수 있는 실체를 나타낸다.  전형적으로, 산소 저장 성분은 하나 이상의 희토류 금속의 하나 이상의 환원성 산화물을 포함할 것이다.  적합한 산소 저장 성분의 예로는 세리아, 지르코니아 및 이들의 조합물이 포함된다.  프라세오디미아 또한 OSC 또는 촉진제로서 포함될 수 있다.  OSC는 하나 이상의 촉진제 또는 개질제, 예컨대 Y, La, Nd, Sm, Pr 및 이들의 조합물을 포함할 수 있다."고급 연소 디젤 엔진"에 대한 언급은 전형적인 디젤 엔진과 구별되며, 균일 공급 압축 점화 (HCCI), 예비혼합 공급 압축 점화 (PCCI), 저온 연소 (LTC), 또는 유압식 활성화 디젤 인젝터 (HADI) 엔진 (엔진 실린더 내에서 연소 화염 온도를 감소시키고 점화 전에 연료 공급의 균일성 및 혼합을 증가시킴으로써 운전됨)을 포함한다.  고급 연소 기술의 수많은 변형이 당업계에 공지되어 있으며, 상기 목록은 모든 변형을 포함함을 의미하지 않는다.  고급 연소 디젤 엔진 배기는 전형적인 디젤 엔진 보다 높은 HC 및 CO 방출 (일부 경우에서 50％ 내지 100％ 더 높음) 및 보다 낮은 NOx 방출 (일부 경우에서 2배 내지 3배 더 낮음)을 갖는 것을 특징으로 하며 전형적인 디젤 엔진 배기와 구별된다.  보다 구체적으로, 고급 연소 비히클로부터의 방출은 전형적으로 신규한 방출 구동 주기(New Emissions Drive Cycle (NEDC))에서 003c#0.18 g/km NOx, 003e#2.5 g/km CO, 및 003e#0.5 g/km HC를 갖는 것을 특징으로 한다.  미립자 물질은 또한 고급 연소 엔진에서 유의하게 감소할 수 있다.  연비가 좋은 고급 연소 디젤 엔진으로부터의 방출이 스파크-점화 화학량적 가솔린 엔진으로부터의 방출과 보다 유사해질 수 있지만, 엔진 운전 모드는 완전히 상이하며, 따라서 배기 처리 전략 또한 완전히 상이하다.  당업자가 이해할 수 있듯이, 전형적인 디젤 엔진 및 가솔린 스파크-점화 엔진과 상이한 고급 연소 디젤 엔진의 배기 가스 특성 및 엔진 운전 모드는, 이전에 디젤 및 스파크 점화 엔진에 사용되었던 것과 상이한 HC, CO 및 NOx의 효과적인 처리를 위한 처리 전략 및/또는 촉매 조성물을 필요로 할 것이다.본 발명의 실시양태에 따른 가스 처리 물품 및 시스템의 성분에 대한 상세설명이 하기에 제공된다.캐리어하나 이상의 실시양태에 따르면, 캐리어는 DOC 촉매를 제조하는데 전형적으로 사용되는 캐리어 물질 중 임의의 물질일 수 있으며, 바람직하게는 금속 또는 세라믹 벌집 구조를 포함할 것이다.  임의의 적합한 캐리어, 예컨대 캐리어의 입구 또는 출구 면으로부터 연장되는 미세한 평행 가스 유동 통로 여러개 (통로는 그를 통과하는 유체 유동에 개방됨)를 갖는 모노리스 캐리어 유형이 이용될 수 있다.  본질적으로 유체 입구에서 유체 출구로의 직선 경로인 통로는, 통로를 통한 가스 유동이 촉매 물질과 접촉하도록 "워시코트"로서 촉매 물질이 코팅되는 벽에 의해 한정된다.  모노리스 캐리어의 유동 통로는 임의의 적합한 횡단면 형상 및 크기, 예컨대 사다리꼴, 직사각형, 사각형, 사인형, 육각형, 타원형, 원형 등일 수 있는 얇은-벽 채널이다.  이러한 구조는 횡단면 평방 인치 당 약 60 내지 약 600개 이상의 가스 입구 개방부 (즉, "셀")를 함유할 수 있다.세라믹 캐리어는 임의의 적합한 내화성 물질, 예를 들면 코르디에라이트(cordierite), 코르디에라이트-α 알루미나, 실리콘 니트라이드, 실리콘 카바이드, 지르콘 물라이트, 스포듀민(spodumene), 알루미나-실리카 마그네시아, 지르콘 실리케이트, 실리머나이트, 마그네슘 실리케이트, 지르콘, 페털라이트, α-알루미나, 알루미노실리케이 등으로 제조될 수 있다.본 발명의 층상 촉매 복합물에 유용한 캐리어는 또한 천연 금속성일 수 있으며, 하나 이상의 금속 또는 금속 합금으로 구성될 수 있다.  금속성 캐리어는 다양한 형상으로, 예컨대 파형 시트 또는 모노리스 형태로 이용될 수 있다.  적합한 금속성 지지체로는 내열성 금속 및 금속 합금, 예컨대 티타늄 및 스테인레스 스틸 뿐만 아니라 철이 실질적 또는 주요 성분인 기타 합금이 포함된다.  상기 합금은 하나 이상의 니켈, 크롬 및/또는 알루미늄을 함유할 수 있고, 이들 금속의 총량은 유리하게는 합금의 15 중량％ 이상을 차지할 수 있다, 예를 들면, 10 내지 25 중량％의 크롬, 3 내지 8 중량％의 알루미늄, 및 20 중량％ 이하의 니켈.  합금은 또한 소량 또는 미량의 하나 이상의 기타 금속, 예컨대 망간, 구리, 바나듐, 티타늄 등을 함유할 수 있다.  표면 또는 금속 캐리어는 고온, 예를 들면 1000℃ 이상에서 산화되어 표면 캐리어 상에 산화물 층을 형성함으로써 합금의 부식 내성을 개선시킬 수 있다.  이러한 고온-유도된 산화는 내화성 금속 산화물 지지체 및 촉매-촉진성 금속 성분의 캐리어에 대한 부착성을 향상시킬 수 있다.촉매 복합물의 제조본 발명의 촉매 복합물은 단일층 또는 다중층으로 형성될 수 있다.  일부 경우에서, 촉매 물질의 한 슬러리를 제조하고, 이 슬러리를 사용하여 캐리어 상에 다중층을 형성하는 것이 적합할 수 있다.  복합물은 종래 기술에 널리 공지된 방법에 의해 용이하게 제조될 수 있다.  대표적인 방법이 하기에 기재된다.  본원에 사용된 용어 "워시코트"는, 기판 캐리어 물질에 적용되는 촉매 또는 다른 물질의 얇은 부착성 코팅, 예컨대 처리될 가스 스트림의 통로 통과를 허용하는 충분히 다공성인 벌집-유형 캐리어 부재라는 당업계의 통상적인 의미를 갖는다.촉매 복합물은 모노리스 캐리어 상에서 층으로 용이하게 제조될 수 있다.  특정 워시코트의 제1 층의 경우, 고표면적 내화성 금속 산화물, 예컨대 감마 알루미나의 미분 입자가 적절한 비히클, 예를 들면 물에 슬러리화된다.  이어서, 캐리어는 상기 슬러리에 1회 이상 침지될 수 있거나, 또는 슬러리가 캐리어 상에 코팅되어 캐리어 상에 원하는 적재량, 예를 들면, 침지 당 약 0.5 내지 약 2.5 g/in3의 금속 산화물가 침착되도록 할 수 있다.  성분, 예컨대 귀금속 (예를 들면, 팔라듐, 로듐, 백금, 및/또는 이들의 조합물), 안정화제 및/또는 촉진제를 혼입시키기 위해, 상기 성분은 슬러리 중에 수용성 또는 수분산성 화합물 또는 착체의 혼합물로서 혼입될 수 있다.  이후, 코팅된 캐리어는 예를 들면, 400℃ 내지 600℃에서 약 10 분 내지 약 3 시간 동안 가열됨으로써 하소된다.  전형적으로, 팔라듐이 필요한 경우, 팔라듐 성분은 화합물 또는 착체의 형태로 이용되어 내화성 금속 산화물 지지체, 예를 들면 활성화 알루미나 상에 성분의 분산을 달성한다.  본 발명의 목적상, 용어 "팔라듐 성분"은 그의 하소 또는 사용시 촉매적으로 활성인 형태, 통상 금속 또는 금속 산화물로 분해되거나 전환되는 임의의 화합물, 착체 등을 의미한다.  금속 성분의 수용성 화합물 또는 수분산성 화합물 또는 착체는, 내화성 금속 산화물 지지체 입자 상에 금속 성분을 침투 또는 침착시키는데 사용되는 액체 매질이 촉매 조성물 중에 존재할 수 있으며 가열 및/또는 진공 적용시 휘발 또는 분해에 의해 금속 성분으로부터 제거될 수 있는 금속 또는 그의 화합물 또는 그의 착체 또는 다른 성분과 역반응을 하지 않는 한, 사용될 수 있다.  일부 경우에서, 촉매가 사용 되고 운전 동안 마주치는 고온하에 놓일 때까지 액체 제거의 완료는 일어날 수 없다.  일반적으로, 경제적 및 환경적 측면 모두의 관점에서, 가용성 화합물의 수용액 또는 귀금속의 착체가 이용된다.  예를 들면, 적합한 화합물은 팔라듐 니트레이트 또는 테트라아민 팔라듐 니트레이트이다.  하소 단계 동안 또는 적어도 복합물 사용의 초기 단계 동안, 상기 화합물은 금속 또는 그의 화합물의 촉매적으로 활성인 형태로 전환된다.본 발명의 층을 이루는 촉매 복합물의 임의의 층의 적합한 제조 방법은 원하는 귀금속 화합물 (예를 들면, 팔라듐 화합물) 및 하나 이상의 지지체, 예컨대 미분된, 고 표면적, 내화성 금속 산화물 지지체, 예를 들면, 감마 알루미나의 용액의 혼합물을 제조하는 것이고, 이는 용액 전부를 흡수하기에 충분히 건조하고 이로써 습윤 고체를 형성하여 후에 물과 혼합되어 코팅가능한 슬러리를 형성한다.  하나 이상의 실시양태에서는, 예를 들면, 약 2 내지 약 7 미만의 pH를 갖는 슬러리가 산성이다.  슬러리의 pH는 슬러리에 충분한 양의 무기 또는 유기산을 첨가함으로써 낮추어질 수 있다.  산 및 원료의 상용성을 고려한 경우, 둘의 조합물이 사용될 수 있다.  무기산은, 이들로 한정되지는 않지만, 질산을 포함한다.  유기산은, 이들로 한정되지는 않지만, 아세트산, 프로피온산, 옥살산, 말론산, 숙신산, 글루탐산, 아디프산, 말레산, 푸마르산, 프탈산, 타르타르산, 시트르산 등을 포함한다.  그 후에, 원하는 경우, 수가용성 또는 물-분산가능한 화합물 또는 안정화제, 예를 들면, 바륨 아세테이트, 및 촉진제, 예를 들면, 란탄 니트레이트가 슬러리에 첨가될 수 있다.한 실시양태에서는, 그 후에 평균 직경에서 모든 고체가 실질적으로 입도 약 20 ㎛ 미만, 즉, 약 0.1 내지 15 ㎛의 범위를 갖도록 슬러리가 분쇄된다.  분쇄는 볼 밀(ball mill) 또는 다른 유사한 장치에서 완수될 수 있고, 고체 슬러리의 고체 함량은, 예를 들면, 약 20 내지 60 중량％, 보다 특히 약 30 내지 40 중량％일 수 있다.추가의 층, 즉, 제2 층 및 제3 층은 제조하여 캐리어 위에 제1 층을 침착시키기 위해 상기 기재된 것과 동일한 방식으로 제1 층 위에 침착시킬 수 있다.코팅된, 다-구역화된 촉매 기판은 업계에 공지된 방법에 따라, 예를 들면, 본원에 참고로 인용하는 미국 특허 7,189,376번에 기재된 바에 따라 제공할 수 있다.상기 언급된 바와 같이, 팔라듐 (Pd)은 그의 비교적 낮은 비용 때문에, 최근에 DOC에서의 사용에 있어서 관심도가 높아졌다.  그러나, 자동차의 촉매 조성물의 설계에 있어서 비용이 유일한 인자는 아니다.  비용을 떠나서, 특정 촉매 물질이 특정 엔진 배기 환경에서 오염(poisoning) 또는 저하되기 쉬우면, 촉매 조성물이 장시간에 걸쳐 오염 또는 저하될 경우 그 특정 물질은 촉매 조성물에 활용되지 않을 것이다.  고급 연소 엔진에 관련된 실시양태에서는, Pd는 Pt보다 또한 여러가지 성능에 장점이 있을 수 있다.  예를 들면, Pt는 고 농도에서 CO에 의해 억제 (즉 오염)되기 쉽고 Pt는 메탄의 산화에 있어서 성능이 매우 저조하다.  이에 반해, Pd는 CO에 의해 자가-억제되지 않고 파라핀 및 메탄의 산화에 있어서 Pt보다 더 효과적이라고 알려져있다.  증가된 CO 및 메탄 방출이 고급 연소 디젤 엔진으로부터 예상되기 때문에, Pd의 사용은 큰 이점이 있을 수 있다.  또한, 비록 Ce-함유 지지체가 TWC 적용에 있어서 폭넓게 사용되지만, 디젤 적용에서는 희박 배기물에서 나쁜 영향 때문에 일반적으로 회피된다.  본 발명은 고급 연소 엔진과 연관된 높은 수준의 CO 및 HC (특히 메탄)를 파괴하기 위해 Ce-함유 귀금속 지지체와 조합된 Pd의 용도를 제안하다.저온-시동 조건하에 불안정적인 연소 특성 때문에, 고급 연소 엔진은 낮은 CO 및 HC 방출량을 생성하는 통상의 방식으로 시작될 것이다.  가능한 빠르게 (예를 들면 1 내지 2분), 엔진은 "고급 연소 방식"으로 맞추어져 NOx 및 PM의 방출을 엔진에서 낮춘다.  촉매는 두 개의 운전 방식에서 활성을 유지해야 하며 따라서 CO 및 HC 방출에서 큰 극단을 감당할 수 있어야 한다.  비록 통상의 Pt 또는 Pt/Pd 기재 촉매는 통상의 디젤 운전 조건하에서 좋은 CO 및 HC 성능을 보여주지만, 이들의 라이트-오프 온도는 더 높은 엔진-정지 CO 및 HC 수준과 함께 많이 증가한다.  게다가, 촉매가 활성화되어 "고급 연소 방식"에서 운전되면, 전체 엔진-정지 온도가 떨어지더라도 이들 요소를 효과적으로 산화시켜야 한다.본 발명의 하나 이상의 실시양태에 따른 촉매 복합물은 도 1 및 도 2를 참고함으로써 보다 쉽게 이해할 수 있을 것이다.  도 1 및 2는 본 발명의 실시양태에 따른 내화성 캐리어 부재 (2)를 도시한다.  도 1에서, 내화성 캐리어 부재 (2)는 실린더 외부 표면 (4), 상류 말단 면 (6) 및 말단 면 (6)과 동일한 하류 말단 면 (8)을 갖는 실린더 모양이다.  캐리어 부재 (2)는 그 안에 형성된 여러 개의 형성된 미세한 평형 가스 유동 통로를 갖는다.  도 2에 도시된 바와 같이, 유동 통로 (10)은 벽 (12)에 의해 형성되어 캐리어 (2)를 통해 상류 말단 면 (6)에서 하류 말단 면 (8)로 연장되고, 여기서 통로 (10)은 유체, 예를 들면 가스 스트림의 가스 유동 통로 (10)을 통한 캐리어 (2)를 세로로 통과하는 유동을 허용한다.  도 2에서 더욱 용이하게 도시된 바와 같이, 제이. 씨. 데틀링 (J. C. Dettling) 외의 1982년 6월 15일자로 발행된 미국 특허 4,335,023호에 따라, 벽 (12)는 통로 (10)이 실질적이고 규칙적인 다각형의 모양 (도시된 실시양태에서는 실질적으로 정사각형이지만 둥근 모서리를 가짐)을 갖도록 치수화되고 형성된다.  당 업계에서 그리고 때때로는 하기에 "워시코트"로 지칭되는 제1 첫 번째 워시코트 층 (14)는 캐리어 부재의 벽 (12)에 부착 또는 코팅된다.  도 2에서 도시된 바와 같이, 제2 워시코트 층 (16)은 상기에 기재된 바와 같이 제1 워시코트 층 (14) 위에 코팅된다.  한 실시양태에서, 언더코트 (도시하지 않음)는 제1 워시코트 층 (16) 밑의 기판에 적용될 수 있다.도 2에서 도시된 바와 같이, 캐리어 부재는 가스 유동 통로 (10)에 의해 제공되는 빈 공간을 포함하고, 통로를 정의하는 통로 (10)의 횡단면 및 벽 (12)의 두께는 캐리어 부재의 한 유형에서 다른 유형으로 달라질 것이다.  유사하게, 상기 캐리어에 적용되는 워시코트의 중량은 경우에 따라 달라진다.  결과적으로, 조성물의 워시코트의 양 또는 촉매 금속 성분 또는 다른 성분을 기재하는데 있어서, 촉매 캐리어의 단위 부피당 성분의 중량의 단위를 사용하는 것이 편리하다.  따라서 캐리어 부재의 빈 공간의 부피를 포함하여, 캐리어 부재의 부피 당 성분의 중량을 의미하기 위해 세제곱 인치 당 그램 ("g/in3") 및 세제곱 피트 당 그램 ("g/ft3") 단위가 본원에 사용된다.또다른 실시양태에서, 본 발명의 워시코트 층은, 제1 워시코트 층이 상류 말단 상에, 제2 워시코트 층이 캐리어 기판의 하류 말단 상에 있도록 코팅된 구역일 수 있다.  예를 들면, 상류 워시코트 층은 기판의 상류 영역 부분 위에 코팅될 수 있고, 하류 워시코트 층은 기판의 하류 부분 위에 코팅될 수 있다.  이러한 실시양태에서, 본 발명의 제2 또는 하류 워시코트 층은 제1 또는 상류 워시코트 층 위에 적어도 부분적으로 코팅될 수 있다.상류 및 하류 구역을 포함하는 촉매 복합물 실시양태는 도 3a 내지 3e를 참조하면 보다 용이하게 이해될 수 있다.  도 3a는 엔진으로부터의 배기 가스 방출의 경감을 위한, 구역이 나누어진 산화 촉매 복합물 (20)의 실시양태를 나타낸다.  캐리어 기판 (22), 예를 들면 입구 또는 상류 말단 (25), 및 출구 또는 하류 말단 (27), 및 입구 말단 (25)과 출구 말단 사이에 연장되어 있은 축방향 길이를 갖는 벌집 모노리스는 2개의 별도의 구역이 코팅된 워시코트 층을 함유한다.  제1 워시코트 층 (24) 및 제2 워시코트 층 (26)은 기판 (22)에 적용된다.  제1 워시코트 층 (24)는 입구 또는 상류 말단 (25)로부터 연장되어 있고, 세륨을 포함하는 제1 내화성 금속 산화물 지지체 및 팔라듐 (Pd) 성분을 함유하고, 상기 제1 워시코트 층은 분자체가 실질적으로 없다.  제2 워시코트 층 (26)은 출구 또는 하류 말단 (27)로부터 연장되어 있고, 제2 내화성 산화물 지지체, 백금 성분 및 분자체를 포함하며, 상기 제2 워시코트 층은 팔라듐이 실질적으로 없다.  상세한 실시양태에서, 백금 및 팔라듐은 2:1 비로 존재한다.  또다른 실시양태에서, 제1 및 제2 워시코트 층의 조성은 뒤바뀔 수 있다.또한, 상류 워시코트 층 (24)의 길이는 상류에서 하류 연부까지의 촉매성 부재 길이의 ％로 기재될 수 있다.  전형적으로, 상류 워시코트 층 (24)는 전체 길이 기판 지지체의 약 5％ 내지 약 95％를 차지할 것이며, 하류 워시코트 부분 (26)은 기판 (22)의 나머지 하류 부분을 덮는다.  따라서, 하류 워시코트 부분 (26)은 축방향 길이 기판 (22)의 95％ 내지 약 5％를 차지할 수 있다.  도 3a에 나타낸 실시양태에서, 제2 워시코트 층 (26)은 제1 워시코트 층 (24)과 적어도 부분적으로 겹쳐진다.다른 실시양태에 따라, 도 3b에 나타낸 바와 같이, 언더코트 층 (28)은 제1 워시코트 층 (24) 전에 기판에 적용될 수 있다.  특정 실시양태에서, 언더코트는 언더코트 조성에 의도적으로 첨가되는 귀금속 성분을 함유하지 않는다.  예를 들면, 언더코트는 내화성 산화물 지지체를 포함할 수 있다.  확산 또는 이동을 통해, 제1 워시코트 층으로부터의 팔라듐 일부는 언더코트 층 (28)에 존재할 수 있다.  제1 워시코트 층 (24) 및 제2 워시코트 층의 조성은 도 3a를 참조하여 상기 기재된 바와 같을 수 있다.이하, 도 3c에서, 대안적인 코팅 전략을 나타낸다.  본 실시양태에서, 제1 워시코트 층 (24)는 입구 말단으로부터 출구 말단을 향해 연장되어 있다.  제2 워시코트 층 (26)은 제1 워시코트 층의 하류에 인접하여 위치한다.  제1 워시코트 층 (24)는 제2 워시코트 층과 적어도 부분적으로 겹쳐진다.  한 실시양태에서, 제1 워시코트 층 (24)는 세륨 및 팔라듐 (Pd) 성분을 포함하는 제1 내화성 금속 산화물 지지체를 함유하며, 제1 워시코트 층은 분자체가 실질적으로 없다.  제2 워시코트 층은 제2 내화성 산화물 지지체, 백금 성분 및 분자체를 포함하며, 제2 워시코트 층은 팔라듐이 실질적으로 없다.  상세한 실시양태에서, 백금 및 팔라듐은 2:1 비로 존재한다.  또다른 실시양태에서, 제1 및 제2 워시코트 층의 조성은 뒤바뀔 수 있다.  제1 워시코트 층은 입구 말단 (25)로부터 기판 축방향 길이의 약 5％ 내지 약 95％ 이하까지 연장되어 있을 수 있다.  제2 워시코트 층 (26)은 출구 말단 (27)로부터 연장되어 있고, 출구 층은 기판 축방향 길이의 약 5％ 내지 약 95％까지 연장되어 있을 수 있다.도 3d는 제1 워시코트 층 (24) 및 제2 워시코트 층 (26)이 캐리어 기판 (22)의 길이를 따라 나란히 위치되어 있는 실시양태를 나타낸다.  특정 실시양태의 제1 워시코트 층 (24)는 기판 (22)의 입구 말단 (25)로부터 기판 (22) 길이의 약 5％ 내지 약 95％ 사이로 연장되어 있다.  특정 실시양태에서, 제1 워시코트 층은 기판의 길이를 따라 약 40％ 내지 60％ 범위로, 예를 들면 기판 길이의 40％, 45％, 50％, 55％ 또는 60％로 연장되어 있다.  제2 워시코트 층 (26)은 기판 (22)의 출구 말단 (27)으로부터 기판 축방향 길이의 약 5％ 내지 약 95％ 연장되어 있다.  제1 및 제2 워시코트 층의 조성은 도 3a 내지 3c를 참조하여 상기 기재된 바와 같을 수 있다.도 3e는 제1 워시코트 층 (24)가 기판 (22)의 전체 축방향 길이를 덮고, 제2 워시코트 층 (26)이 제1 워시코트 층 (24)을 덮는 실시양태를 나타낸다.  제1 및 제2 워시코트 층의 조성은 도 3a 내지 3c를 참조하여 상기 기재된 바와 같을 수 있다.제1 및 제2 워시코트 층 내 성분의 적합한 적재량은 다음과 같다. 제1 워시코트 층 내 Pd 성분은 약 10 g/ft3 내지 약 140 g/ft3 (20, 30, 40 50, 60, 70, 80, 90, 100, 110, 120 및 130 g/ft3 포함) 범위로 존재할 수 있다.  Pt 성분은 약 20 g/ft3 내지 약 140 g/ft3 (30, 40, 50, 60, 70, 80, 90, 100, 110, 120 및 130 g/ft3 포함)의 양으로 존재할 수 있다.  세륨-함유 지지체는 약 0.1 내지 약 4 g/in3, 보다 구체적으로 약 0.5 내지 2 g/in3 범위로 존재할 수 있다.내화성 산화물 지지체, 예컨대 알루미나는 약 0.1 내지 약 3 g/in3, 보다 구체적으로 약 0.5 g/in3 내지 약 2 g/in3 범위로 존재할 수 있다.  분자체, 예컨대 H-베타 제올라이트는 약 0.1 내지 약 1 g/in3, 보다 구체적으로 약 0.2 내지 약 0.5 g/in3 범위로 존재할 수 있다.본 발명의 디젤 산화 촉매 (DOC) 복합물은 디젤 배기 가스 방출물 처리를 위한 하나 이상의 추가 성분을 포함하는 통합 방출물 처리 시스템에 사용될 수 있다.  예를 들면, 방출물 처리 시스템은 촉매작용된 매연 여과기 (CSF) 성분 및/또는 촉매성 선택적 촉매 환원 (SCR) 물품을 추가로 포함할 수 있다.  디젤 산화 촉매는 선택적 촉매 환원 성분 및/또는 매연 여과기의 상류 또는 하류에 위치할 수 있다.산화 촉매의 사용을 통한 배기 가스 방출물을 처리하는 것 이외에, 본 발명은 미립자 물질 제거용 매연 여과기를 사용할 수 있다.  매연 여과기는 DOC의 상류 또는 하류에 위치할 수 있지만, 전형적으로, 매연 여과기는 디젤 산화 촉매의 하류에 위치할 것이다.한 실시양태에서, 매연 여과기는 촉매작용된 매연 여과기 (CSF)이다.  CSF는 포획된 매연을 연소시키고/거나 배기 가스 스트림 방출물을 산화시키기 위한 하나 이상의 촉매를 함유하는 워시코트 층으로 코팅된 기판을 포함할 수 있다.  일반적으로, 매연 연소 촉매는 매연의 연소에 대해 공지된 임의의 촉매일 수 있다.  예를 들면, CSF는 연소되지 않은 탄화수소 및 어느 정도의 미립자 물질의 연소를 위한 산화 촉매 (예를 들면, 세리아-지르코니아) 및/또는 하나 이상의 고 표면적 내화성 산화물 (예를 들면, 지르코니아 산화물)로 코팅될 수 있다.  매연 연소 촉매는 하나 이상의 귀금속 (PM) 촉매 (백금, 팔라듐, 및/또는 로듐)를 포함하는 산화 촉매일 수 있다.일반적으로는, 예를 들어 벌집 벽 유동형 여과기, 감기거나 채워진 섬유 여과기, 오픈-셀 발포체, 소결 금속 여과기 등을 비롯한, 당업계에 공지된 임의의 여과기 기판을 사용할 수 있고, 그 중 벽 유동형 여과기가 바람직하다.  CSF 조성물을 지지하는 데 유용한 벽 유동형 기판은 기판의 종축을 따라 연장되어 있은 미세하고 실질적으로 평행한 다수의 가스 유동 통로를 갖는다.  전형적으로, 각각의 통로는 기판 본체의 한쪽 말단에서 차단되어 있고, 교대의 통로는 반대쪽 말단 면에서 차단되어 있다.  이러한 모노리스 캐리어는 횡단면의 1 인치 당 약 900개까지 또는 그 이상의 통로 (또는 "셀")을 함유할 수 있지만, 훨씬 더 적은 수가 사용될 수도 있다.  예를 들면, 캐리어는 약 50 내지 600개, 보다 통상적으로는 약 200 내지 400개의 제곱 인치 당 셀 ("cpsi")을 가질 수 있다.  셀은 직사각형, 정사각형, 원형, 타원형, 삼각형, 육각형이거나, 다른 다각형 모양인 횡단면을 가질 수 있다.  벽 유동형 기판은 전형적으로는 0.002 내지 0.1 인치의 벽 두께를 갖는다.  바람직한 벽 유동형 기판은 0.002 내지 0.015 인치의 벽 두께를 갖는다.다른 벽 유동형 여과기 기판은 세라믹-유사 물질, 예컨대 코르디에라이트, α-알루미나, 실리콘 카바이드, 실리콘 니트라이드, 지르코니아, 물라이트, 스포듀민, 알루미나-실리카-마그네시아 또는 지르코늄 실리케이트로 구성되거나, 또는 다공성의 내화성 금속으로 구성된다.  벽 유동형 기판은 또한 세라믹 섬유 복합체 물질로 형성될 수도 있다.  바람직한 벽 유동형 기판은 코르디에라이트 및 탄화규소로 형성된다.  이러한 물질은 배기 스트림의 처리 중에 마주치는 환경, 특히 고온을 견딜 수 있다.본 발명의 배기 가스 처리 시스템은 선택적 촉매 환원 (SCR) 성분을 추가로 포함할 수 있다.  SCR 성분은 DOC 및/또는 매연 여과기의 상류 또는 하류에 위치할 수 있다.  방출물 처리 시스템에서 사용하기에 적합한 SCR 촉매 성분은 600℃ 미만의 온도에서 NOx 성분의 환원을 효과적으로 촉매시킬 수 있음으로써, 전형적으로 보다 낮은 배기 온도와 관련된 낮은 적재량의 조건 하에서도 적당한 NOx 수준이 처리될 수 있다.  바람직하게는, 촉매 물품은 시스템에 첨가되는 환원제의 양에 따라서 적어도 50％의 NOx 성분을 N2로 전환시킬 수 있다.  조성물에 대한 또다른 바람직한 속성은, 임의의 과량의 NH3와 O2의 N2 및 H2O로의 반응을 촉매시킴으로써, NH3가 대기 중으로 방출되지 않도록 하는 능력을 보유한다는 것이다.  방출물 처리 시스템에서 사용되는 유용한 SCR 촉매 조성물은 또한 650℃ 초과의 온도에 대한 열적 내성을 가져야 한다.  이러한 고온은 상류의 촉매작용된 매연 여과기의 재생 동안에 마주칠 수 있다.적합한 SCR 촉매 조성물은, 예를 들면 미국 특허 제4,961,917호 ('917 특허) 및 제5,516,497호에 기재되어 있으며, 이들은 둘 다 전문이 본원에 참고로 인용된다.  '917 특허에 개시된 조성물은 촉진제와 제올라이트의 총 중량의 약 0.1 내지 30 중량％, 바람직하게는 약 1 내지 5 중량％의 양으로 제올라이트에 존재하는 철 및 구리 촉진제 중 하나 또는 둘 다를 포함한다.  NH3에 의한 NOx의 N2로의 환원을 촉매시키는 능력 외에, 개시된 조성물은 또한, 특히 보다 높은 촉진제 농도를 갖는 조성물에 대해, O2에 의한 과량의 NH3의 산화를 촉진시킬 수 있다.  시스템은 촉매성 NOx 저장 및 방출 (NSR) 물품을 추가로 포함할 수 있다.  특정 실시양태에서는, 촉매성 SCR 또는 NSR 물품 중 하나 또는 다른 것이 시스템에 포함된다.한 실시양태에서, 본 발명은 디젤 배기 가스 방출물의 처리를 위한 하나 이상의 추가 성분을 포함하는 방출물 처리 시스템에 대한 것이다.  예시적인 방출물 처리 시스템은 본 발명의 해당 실시양태에 따라 방출물 처리 시스템 (32)의 도식적인 표현을 도시한 도 4를 참고함으로써 보다 용이하게 인지될 수 있다.  도 4를 참고하면, 기상 오염물질 (예를 들면, 비연소된 탄화수소, 일산화탄소 및 NOx) 및 미립자 물질을 함유하는 배기 가스 스트림이 라인 (36)을 통해 엔진 (34)로부터 디젤 산화 촉매 (DOC) (38)로 운반되고, 이는 본 발명의 신규한 워시코트 조성물로 코팅된다.  DOC (38)에서, 연소되지 않은 기상 및 비-휘발성 탄화수소 (즉, SOF) 및 일산화탄소가 대부분 연소되어 이산화탄소 및 물을 형성한다.  또한, NOx 성분 중 NO의 부분은 DOC에서 NO2로 산화될 수 있다.  배기 스트림은 이어서 라인 (40)을 통해 촉매작용된 매연 여과기 (CSF) (42)로 운반되고, 이는 배기 가스 스트림 내에 존재하는 미립자 물질을 포획한다.  CSF (42)는 수동적 재생을 위해 임의로 촉매작용된다.  CSF (42)를 통한 미립자 물질의 제거 후, 배기 가스 스트림은 라인 (44)를 통해 NOx의 처리 및/또는 운반을 위한 하류의 선택적 촉매 환원 (SCR) 성분 (16)으로 운반된다.  DOC (38)은 근접 장착 위치에 놓일 수 있다.본 발명의 하나 이상의 실시양태는 CO, HC 및 NOx를 포함하는 디젤 배기 가스 스트림의 처리 방법에 대한 것이다.  배기 가스 스트림을 세륨 및 팔라듐 (Pd) 성분을 비롯한 제1 내화성 금속 산화물 지지체를 포함하는 제1 워시코트 층과 접촉시키며, 제1 워시코트 층은 분자체 및 백금이 실질적으로 없다.  그 후, 배기 가스를 제2 내화성 산화물 지지체, 백금 성분 및 분자체를 포함하는 제2 워시코트 층과 접촉시키며, 제2 워시코트 층은 팔라듐이 실질적으로 없다.다른 실시양태에서, 제2 워시코트 층과 접촉한 후의 디젤 배기 가스 스트림은 디젤 산화 촉매의 하류에 위치한 촉매작용된 매연 여과기 (CSF)로 향하게 한다.  추가 실시양태에서, 촉매작용된 매연 여과기 (CSF)와 접촉한 후의 디젤 배기 가스 스트림은 촉매작용된 매연 여과기 (CSF)의 하류에 위치한 선택적 촉매 환원 (SCR) 성분으로 향하게 한다.본원에 개시된 DOC 촉매 조성물은 안정적인 근접 장착 촉매로서 유용할 수 있다.  근접 장착 촉매는 엔진에 근접하게 놓임으로써 그들이 가능한 한 빨리 반응 온도에 도달하도록 할 수 있다.  특정 실시양태에서, 근접 장착 촉매는 엔진으로부터 3 피트 내에, 보다 구체적으로는 1 피트 내에, 보다 더 구체적으로는, 엔진으로부터 6 인치 미만에 놓인다.  근접 장착 촉매는 빈번하게는 배기 가스 매니폴드에 직접적으로 부착된다.  그들의 엔진에 대한 근접한 접근에 기인하여, 근접 장착 촉매는 고온에서 바람직하게 안정적이다.본 발명에 따른 특정 실시양태가 하기 실시예에 기재될 것이다.  실시예는 단지 예시적이며, 어떤 방식으로도 본 개시내용의 나머지 부분을 제한하는 것으로 의도되지 않는다.  본 발명의 명세서가 디젤 엔진에서의 산화에 주안점을 두고 있더라도, 본원에 기재된 산화 촉매는 다른 촉매 반응, 예컨대 가솔린 엔진에서의 CO 및 탄화수소의 산화에 유용하다.몇몇 예시적인 본 발명의 실시양태를 기재하기 앞서, 본 발명이 하기 기술에서 기재된 구축물 또는 공정 단계의 세부사항을 제한하는 것이 아니라는 것이 이해되어진다.  본 발명은 다른 실시양태 및 다양한 방법으로 수행될 수 있다.  하기에서, 단독으로 사용되는 것으로 인용된 바와 같은 상기 조합물 또는 비제한적인 조합물을 비롯하여 층상화된 촉매 복합물에 대한 바람직한 고안이 제공되고, 이들에 대한 사용은 본 발명의 다른 측면의 시스템 및 방법을 포함한다.실시예 실시예 1 - 층상화된 촉매 복합물워시코팅된 Pt/Pd 촉매 조성물을 1.5" 직경 내지 2" 길이 코르디에라이트 벌집 모노리스 기판 (4 mil의 벽 두께를 갖는 400 cpsi) 상에서 Pt 함유 수성 슬러리 및 Pd 함유 수성 슬러리의 코팅에 의해 두 층으로 제조하였다.  하층은 OSC 상에 Pd를 포함하고, 상층은 알루미나 상에 Pt를 포함하였다.  총 귀금속 적재량은 110 g/ft3 이었고, Pt/Pd 비율은 2:1이었다.  두 층을 다음과 같이 제조하였다:하층18％ 세리아, 10％ 이트리아, 5％ 네오디미아, 5％ 란타나, 및 62％ 지르코니아를 포함하고, 대략 80 m2/g의 BET 표면 영역을 갖는 OSC 물질을 표준 초기 함침 기술을 사용하여 수용성 Pd 염으로 함침시켰다.  생성된 분말을 건조시킨 다음, 45O℃에서 1시간 동안 하소시켰다.  하소 분말을 DI 수에 배치시키고, 생성된 수성 슬러리의 pH를 무기산의 첨가에 의해 4.6으로 감소시켰다.  당업계에 공지된 방법을 사용하여 분쇄에 의해 입도를 90％로 (5 ㎛ 미만) 감소시킨 다음, 또한 당업계에 공지된 침착 방법을 사용하여 슬러리를 코르디에라이트 기판 상에서 코팅하였다.  이어서 코팅된 모노리스를 450℃에서 1시간 동안 하소시켰다.  하소 후 총 워시코트 적재량은 대략 2.0 g/in3이었다.상층대략 150 m2/g의 BET 표면 영역, 대략 0.85 cc/g의 기공 부피, 및 대략 100 Å의 평균 기공 크기를 갖는 고 표면 영역 감마 알루미나를 표준 초기 함침 기술을 사용하여 수용성 Pt 염으로 함침시켰다.  또한 분말을 유기산으로 함침시켰다.  그 후 생성된 분말을 DI 수에 배치시키고, 생성된 수성 슬러리의 pH를 무기산의 첨가에 의해 4.6으로 감소시켰다.   그 후, 건조 H-베타 제올라이트 분말을 슬러리에 첨가하였다.  당업계에 공지된 방법을 사용하여 분쇄에 의해 입도를 90％로 (11 ㎛ 미만) 감소시킨 다음, 또한 당업계에 공지된 침착 방법을 사용하여 슬러리를 코르디에라이트 기판 상에서 코팅하였다.  이어서 코팅된 모노리스를 450℃에서 1시간 동안 하소시켰다.  하소 후 총 워시코트 적재량은 대략 1.3 g/in3 (0.3 g/in3의 베타 제올라이트 함유)이었다.실시예 2- 역 층상화된 촉매 복합물워시코팅된 Pt/Pd 촉매 조성물을 1.5" 직경 내지 2" 길이 코르디에라이트 벌집 모노리스 기판 (4 mil의 벽 두께를 갖는 400 cpsi) 상에서 Pt 함유 수성 슬러리 및 Pd 함유 수성 슬러리의 코팅에 의해 두 층으로 제조하였다.  하층은 알루미나 상에 Pt를 포함하고, 상층은 OSC 상에 Pd를 포함하였다.  총 귀금속 적재량은 110 g/ft3 이었고, Pt/Pd 비율은 2:1이었다.  두 층에 대한 슬러리를 실시예 #1의 절차에 따라 제조하였으나, 상기 층은 실시예 #1과 반대 순서로 적용되었다.  하소 후 총 워시코트 적재량은 하층 (0.3 g/in3의 베타-제올라이트와 함유)에 대해 대략 1.3 g/in3 및 상층에 대해 2.0 g/in3이었다.실시예 3 구역화된 촉매 복합물 워시코팅된 Pt/Pd 촉매 조성물을 1.5" 직경 내지 2" 길이 코르디에라이트 벌집 모노리스 기판 (4 mil의 벽 두께를 갖는 400 cpsi) 상에서 Pt 함유 수성 슬러리 및 Pd 함유 수성 슬러리의 코팅에 의해 두 구역으로 제조하였다.  전면 구역 (모노리스 길이의 전면부 50％)은 OSC 상에 Pd를 포함하고, 후면 구역 (모노리스 길이의 후면부 50％)은 알루미나 상에 Pt를 포함하였다.  총 귀금속 적재량은 110 g/ft3 이었고, Pt/Pd 비율은 2:1이었다.  두 구역을 다음과 같이 제조하였다:전면 (상류) 구역18％ 세리아, 10％ 이트리아, 5％ 네오디미아, 5％ 란타나, 및 62％ 지르코니아를 포함하고, 대략 80 m2/g의 BET 표면 영역을 갖는 OSC 물질을 표준 초기 함침 기술을 사용하여 수용성 Pd 염으로 함침시켰다.  생성된 분말을 건조시킨 다음, 45O℃에서 1시간 동안 하소시켰다.  하소 분말을 DI 수에 배치시키고, 생성된 수성 슬러리의 pH를 무기산의 첨가에 의해 4.6으로 감소시켰다.  당업계에 공지된 방법을 사용하여 분쇄에 의해 입도를 90％로 (6 ㎛ 미만) 감소시킨 다음, 또한 당업계에 공지된 침착 방법을 사용하여 슬러리를 코르디에라이트 기판의 전면부 1/2길이 상에서 코팅하였다.  코팅된 모노리스를 건조시킨 다음, 450℃에서 1시간 동안 하소시켰다. 제2 층을 제1 층에 대해서 유사하게 적용하였고 (다시, 기판 길이의 전면부 1/2), 2회 코팅된 모노리스를 건조시키고,  450℃에서 1시간 동안 다시 하소시켰다.  제2 하소 후 입구 구역에 대한 총 워시코트 적재량은 대략 3.2 g/in3이었다.후면 (하류) 구역대략 150 m2/g의 BET 표면 영역, 대략 0.85 cc/g의 기공 부피, 및 대략 100 Å의 평균 기공 크기를 갖는 고 표면 영역 감마 알루미나를 표준 초기 함침 기술을 이용하여 수용성 Pt 염으로 함침시켰다.  분말을 유기산으로 추가 함침시켰다.  그 후에, 생성된 분말을 DI 수에 넣고, 무기산을 첨가하여 생성된 수성 슬러리의 pH를 4.5로 감소시켰다.  그 후에, 건조 H-베타 제올라이트 분말을 슬러리에 첨가하였다.  당업계에 공지되어 있는 방법을 이용하여 분쇄에 의해 입도를 90％로 (13 ㎛ 미만) 감소시킨 후, 슬러리를, 또한 당업계에 공지되어 있는 침착 방법을 이용하여 코르디에라이트 기판의 후면부 1/2 길이 상에 코팅하였다.  코팅된 모노리스를 건조시킨 다음, 45O℃에서 1시간 동안 하소시켰다.  하소 후 출구 구역에 대한 총 워시코트 적재량은 대략 1.3 g/in3 (0.3 g/in3의 H-베타 제올라이트 함유)였다.제2 후면 구역 슬러리를 5％ 실리카를 포함하며 대략 115 m2/g의 BET 표면 영역 및 대략 0.70 cc/g의 기공 부피를 갖는 고 표면 영역 실리카 도핑된 감마 알루미나를 이용하여 유사하게 제조하였다.  당업계에 공지되어 있는 침착 방법을 이용하여 슬러리를 코르디에라이트 기판의 후면부 1/2 길이 상에 코팅하였다.  코팅된 모노리스를 건조시킨 다음, 45O℃에서 1시간 동안 하소시켰다.  하소 후 출구 구역의 제2 층에 대한 총 워시코트 적재량은 대략 1.3 g/in3 (0.3 g/in3의 H-베타 제올라이트 함유)였다.실시예 4 (역 구역화된 촉매 복합물)직경 1.5", 길이 2"의 코디어라이트 벌집 모노리스 기판 (4 mil의 벽 두께를 갖는 400 cpsi) 상에 Pt- 및 Pd-함유 수성 슬러리를 축방향으로 코팅시켜 두 구역을 갖는 워시코팅된 Pt/Pd 촉매 조성물을 제조하였다.  전면 구역 (모노리스 길이의 전면부 50％)은 알루미나 상에 Pt를 포함하였고, 후면 구역 (모노리스 길이의 후면부 50％)은 OSC 상에 Pd를 포함하였다.  총 귀금속 적재량은 110 g/ft3이었고, Pt/Pd 비율은 2:1이었다.  두 구역에 대한 슬러리는 실시예 #3의 절차에 따라 제조하였으나, 실시예 #3과는 반대 방향으로 구역에 도포시켰다.  하소시킨 후, 입구 (Pt/알루미나) 구역의 두 층에 대한 총 워시코트 적재량은 대략 2.6 g/in3 (베타-제올라이트 0.6 g/in3 포함)이었다.  하소시킨 후, 출구 (Pd/OSC) 구역에 대한 총 워시코트 적재량은 대략 3.2 g/in3이었다.실시예 5 (중첩 구역화된 촉매 복합물)직경 1.5", 길이 2"의 코디어라이트 벌집 모노리스 기판 (4 mil의 벽 두께를 갖는 400 cpsi) 상에 Pt- 및 Pd-함유 수성 슬러리를 축방향으로 코팅시켜 두 중첩 구역을 갖는 워시코팅된 Pt/Pd 촉매 조성물을 제조하였다.  전면 구역 (모노리스 길이의 전면부 70％)은 OSC 상에 Pd를 포함하였고, 후면 구역 (모노리스 길이의 후면부 70％)은 알루미나 상에 Pt를 포함하였다.  그 결과, 기판의 중면부 40％는 Pd/OSC 하층 및 Pt/알루미나 상층을 갖는 중첩된 구역을 포함하였다.  총 귀금속 적재량은 97 g/ft3이었고, Pt/Pd 비율은 2:1이었다.  두 구역을 다음과 같이 제조하였다:전면 (상류) 구역18％ 세리아, 10％ 이트리아, 5％ 네오디미아, 5％ 란타나 및 62％ 지르코니아를 포함하고, BET 표면적이 대략 80 m2/g인 OSC 물질을 표준 함침 기술을 사용하여 물 가용성 Pd 염에 함침시켰다.  생성된 분말을 건조시킨 다음, 450℃에서 1시간 동안 하소시켰다.  하소시킨 분말을 DI 수에 넣었고, 생성된 수성 슬러리에 무기산을 첨가하여 pH를 4.4로 감소시켰다.  당업자에게 공지된 분쇄법을 사용하여 입도의 90％를 8 ㎛ 미만으로 감소시킨 후, 슬러리를 공지된 침착법을 사용하여 코디어라이트 기판 길이의 전면부 70％에 코팅시켰다.  코팅된 모노리스를 건조시킨 다음, 550℃에서 1시간 동안 하소시켰다.  2회 하소 시킨 후의 입구 구역에 대한 총 워시코트 적재량은 대략 2.0 g/in3이었다.후면 (하류 구역) 구역BET 표면적이 대략 150 m2/g이고 기공 부피가 대략 0.85 cc/g이며, 평균 기공 크기가 대략 100 Å인 표면적이 큰 감마 알루미나를 표준 함침 기술을 사용하여 물 가용성 Pt 염에 함침시켰다.  추가로 분말을 유기산에 함침시켰다.  생성된 분말을 이어서 DI 수에 넣었고, 생성된 수성 슬러리에 무기산을 첨가하여 pH를 4.5로 감소시켰다.  당업자에게 공지된 분쇄법을 사용하여 입도의 90％를 11㎛ 미만으로 감소시킨 후, SAL-베타 (황산 침출된 베타) 제올라이트를 포함하며 유사하게 입도의 90％를 30 ㎛ 미만으로 전분쇄시킨 제2 슬러리를 첨가하였다.  생성된 복합 슬러리를 당업자에게 공지된 침착법을 사용하여 코디어라이트 기판 길이의 후면부 70％ 상에 코팅시켰다.  코팅된 모노리스를 건조시킨 다음, 550℃에서 1시간 동안 하소시켰다.  하소시킨 후, 출구 구역에 대한 총 워시코트 적재량은 SAL-베타 제올라이트 0.3 g/in3를 포함하여 대략 1.4 g/in3이었다.실시예 6 (역 중첩 구역화된 촉매 복합물)직경 1.5", 길이 2"의 코디어라이트 벌집 모노리스 기판 (4 mil의 벽 두께를 갖는 400 cpsi) 상에 Pt- 및 Pd-함유 수성 슬러리를 축방향으로 코팅시켜 두 중첩 구역을 갖는 워시코팅된 Pt/Pd 촉매 조성물을 제조하였다.  전면 구역 (모노리스 길이의 전면부 70％)은 OSC 상에 Pd를 포함하였고, 후면 구역 (모노리스 길이의 후면부 70％)은 알루미나 상에 Pt를 포함하였다.  그 결과, 기판의 중면부 40％는 Pt/알루미나 하층 및 Pd/OSC 상층을 갖는 중첩된 구역을 포함하였다.  총 귀금속 적재량은 97 g/ft3이었고, Pt/Pd 비율은 2:1이었다.  두 구역에 대한 슬러리는 실시예 #5의 절차에 따라 제조하였으나, 실시예 #5와는 반대 순서로 구역을 코팅시켜 중첩 방향이 반대가 되도록 하였다.  하소시킨 후, 입구 (Pt/알루미나) 구역에 대한 총 워시코트 적재량은 대략 1.4 g/in3 (SAL-베타 제올라이트 0.3 g/in3 포함)이었다.  하소시킨 후, 출구 (Pd/OSC) 구역에 대한 총 워시코트 적재량은 대략 2.0 g/in3이었다.실시예 7 제올라이트가 없는 균질 코팅된 촉매 복합물직경 1.5", 길이 2"의 코디어라이트 벌집 모노리스 기판 (4 mil의 벽 두께를 갖는 400 cpsi) 상에 Pt- 및 Pd-함유 수성 슬러리를 코팅시켜, OSC 상의 Pd 및 알루미나 상의 Pt의 균질 혼합물을 갖는 워시코팅된 Pt/Pd 촉매 조성물을 제조하였다.  총 귀금속 적재량은 110 g/ft3이었고, Pt/Pd 비율은 2:1이었다.  Pt- 및 Pd-함유 수성 슬러리를 다음과 같이 제조하였다:20％ 세리아, 6％ 네오디미아, 6％ 란타나 및 68％ 지르코니아를 포함하며, BET 표면적이 대략 100 m2/g인 OSC 물질을 표준 함침 기술을 사용하여 물 가용성 Pd 염에 함침시켰다.  별도로, BET 표면적이 대략 150 m2/g이고, 기공 부피가 대략 0.4 cc/g이고, 평균 기공 크기가 대략 50 Å인 표면적이 큰 감마 알루미나를 표준 함침 기술을 사용하여 물 가용성 Pt 염에 함침시켰다.  추가로 이 분말을 유기산에 함침시켰다.  생성된 Pd/OSC 및 Pt/알루미나 함침된 분말을 DI 수에 넣었고, 생성된 수성 슬러리에 유기산을 첨가하여 pH를 3.7로 감소시켰다.  당업자에게 공지된 분쇄법을 사용하여 입도의 90％를 9 ㎛ 미만으로 감소시킨 후, 슬러리를 공지된 침착법을 사용하여 코디어라이트 기판에 코팅시켰다.  코팅된 모노리스를 건조시킨 다음, 550℃에서 1시간 동안 하소시켰다.  하소 시킨 후의 총 워시코트 적재량은, OSC 물질을 대략 1.0 g/in3 포함하고 알루미나를 0.5 g/in3 포함하여, 대략 1.6 g/in3이었다.  하소시킨 후, 제2 층에 대한 총 워시코트 적재량은, OSC 물질을 대략 1.0 g/in3 포함하고 알루미나를 0.5 g/in3 포함하여, 대략 1.6 g/in3이었다.비교예 8 제올라이트가 있는 균질 코팅된 촉매 복합물워시코팅된 Pt/Pd 촉매 조성물을 OSC상 Pd, 알루미나 상 Pt 및 베타 제올라이트의 균일한 혼합물로 Pt- 및 Pd-함유 수성 슬러리를 1.5" 직경, 2" 길이의 코어디어라이트 벌집 모노리스 기판 (4 mil의 벽 두께로 400 cpsi)에 코팅함으로써 제조하였다.  총 귀금속의 적재량은 110 g/ft3이었고, Pt/Pd 비율은 2:1이었다.  Pt- 및 Pd-함유 수성 슬러리를 하기와 같이 제조하였다:20％의 세리아, 6％의 네오디미아, 6％의 란타나 및 68％의 지르코니아를 포함하고, 대략 100 m2/g의 BET 표면적을 갖는 OSC 물질을 표준 초기 습기 기법을 이용하여 수용성 Pd 염으로 함침시켰다.  별도로, 대략 150 m2/g의 BET 표면적, 대략 0.4 cc/g의 기공 부피 및 대략 50 Å의 평균 기공 크기를 갖는 높은 표면적의 감마 알루미나를 표준 초기 습기 기법을 이용하여 수용성 Pt 염으로 함침시켰다.  추가로 이 분말을 유기산으로 함침시켰다.  생성된 Pd/OSC 및 Pt/알루미나 함침 분말을 탈이온수에 넣고, 생성된 수성 슬러리의 pH를 유기산을 첨가하여 3.7로 감소시켰다.  그 후에, H-베타 제올라이트 분말을 슬러리에 첨가하였다.  당업계에 공지된 방법을 이용한 분쇄에 의해 90％까지의 입도를 9 ㎛ 미만으로 감소시킨 후, 당업계에 또한 공지된 침착 방법을 이용하여 슬러리를 코어디어라이트 기판에 코팅하였다.  코팅된 모노리스를 건조하고, 이어서 550℃에서 1시간 동안 소성하였다.  소성 후의 총 워시코트 적재량은, 대략 0.75 g/in3을 차지하는 OSC 물질, 0.25 g/in3을 차지하는 알루미나 및 0.25 g/in3을 차지하는 베타 제올라이트와 함께 대략 1.6 g/in3이었다.  제2 층을 제1 층 위에 유사하게 도포하였고, 2회 코팅된 모노리스를 건조하고, 다시 550℃에서 1시간 동안 소성하였다.  소성 후 제2 층의 총 워시코트 적재량은, 대략 0.75 g/in3을 차지하는 OSC 물질, 0.25 g/in3을 차지하는 알루미나 및 0.25 g/in3을 차지하는 베타 제올라이트와 함께 대략 1.6 g/in3이었다.비교예 9 OSC 없이 제올라이트로의 균일 코팅된 촉매 복합체워시코팅된 Pt/Pd 촉매 조성물을 알루미나 상 Pt 및 Pd 및 베타 제올라이트의균일한 혼합물로, Pt- 및 Pd-함유 수성 슬러리를 1.5" 직경, 2" 길이의 코어디어라이트 벌집 모노리스 기판 (4 mil의 벽 두께로 400 cpsi)에 코팅함으로써 제조하였다.  총 귀금속의 적재량은 110 g/ft3이고, Pt/Pd 비율은 2:1이었다.  Pt- 및 Pd-함유 수성 슬러리를 하기와 같이 제조하였다:1.5％의 실리카를 포함하고, 대략 110 m2/g의 BET 표면적, 대략 0.35 cc/g의 기공 부피 및 대략 50 Å의 평균 기공 크기를 갖는 높은 표면적의 실리카가 도핑된 알루미나를 표준 초기 습기 기법을 이용하여 수용성 Pt 염으로 70％ 초기 습도로 함침시켰다.  추가로 이 분말을 수용성 Pd 염으로 100％ 초기 습도로 함침시켰다.  Pt 및 Pd 함침 분말을 그 후 탈이온수에 넣고, 생성된 수성 슬러리의 pH를 유기산을 첨가하여 4로 감소시켰다.   당업계에 공지된 방법을 이용한 분쇄에 의해 90％까지의 입도를 10 ㎛ 미만으로 감소시킨 후, H-베타 제올라이트 분말을 슬러리에 첨가하였다.  추가로 당업계에 공지된 방법을 이용한 분쇄에 의해 90％까지의 입도를 8 ㎛ 미만으로 감소시킨 후, 당업계에 공지된 침착 방법을 이용하여 슬러리를 코어디어라이트 기판에 코팅하였다.  코팅된 모노리스를 건조하고, 이어서 550℃에서 1시간 동안 소성하였다.  소성 후의 총 워시코트 적재량은, 대략 0.1 g/in3을 차지하는 베타 제올라이트와 함께 대략 1.6 g/in3이었다.  제2 층을 제1 층 위에 유사하게 도포하였고, 2회 코팅된 모노리스를 건조하고, 다시 550℃에서 1시간 동안 소성하였다.  소성 후 제2 층의 총 워시코트 적재량은, 대략 0.1 g/in3을 차지하는 베타 제올라이트와 함께 대략 1.6 g/in3이었다.비교예 10 OSC가 없고 Pd로부터의 제올라이트 분리물이 있는 적층 촉매 복합체워시코팅된 Pt/Pd 촉매 조성물을, Pt- 및 Pd-함유 수성 슬러리를 1.5" 직경, 2" 길이의 코어디어라이트 벌집 모노리스 기판 (4 mil의 벽 두께로 400 cpsi)에 코팅하여 두 층으로 제조하였다.  하층은 알루미나 상 Pt 및 Pd를 포함하고, 상층은 SAL-베타 제올라이트 상 Pt를 포함하였다.  총 귀금속의 적재량은 120 g/ft3였고, Pt/Pd 비율은 2:1이었다.  상층의 Pt 적재량은 8 g/ft3이었다.  두 층을 하기와 같이 제조하였다:하층대략 150 m2/g의 BET 표면적, 대략 0.85 cc/g의 기공 부피 및 대략 100 Å의 평균 기공 크기를 갖는 높은 표면적의 감마 알루미나를 탈이온수에 넣고, 생성된 수성 슬러리의 pH를 무기산을 첨가하여 4.3으로 감소시켰다.  당업계에 공지된 방법을 이용한 분쇄에 의해 90％까지의 입도를 21 ㎛ 미만으로 입도를 감소시킨 후, 수용성 Pt염의 용액 및 수용성 Pd 염의 용액을 혼합하면서 순차적으로 첨가하였다.  알루미나 졸 결합제를 또한 4％의 등가 건조 적재량으로 알루미나 지지체에 첨가하였다.  그 후 당업계에 공지된 침착 방법을 이용하여 슬러리를 코어디어라이트 기판에 코팅하고, 이어서 코팅된 모노리스를 550℃에서 1시간 동안 소성하였다.  소성 후 총 워시코팅 적재량은 대략 1.2 g/in3이었다.상층황산 침출 (SAL) 베타 제올라이트를 탈이온수에 넣고, 생성된 슬러리의 90％까지의 입도를 당업계에 공지된 방법을 이용한 분쇄에 의해 23 ㎛ 미만으로 감소시켰다.  그리고나서 수용성 Pt 염의 용액을 혼합하면서 슬러리에 첨가하였다.  알루미나 졸 결합제를 또한 10％의 등가 건조 적재량으로 제올라이트 지지체에 첨가하였다.  그 후 당업계에 공지된 침착 방법을 이용하여 슬러리를 이전에 코팅된 코어디어라이트 기판의 하층에 코팅하고, 코팅된 모노리스를 550℃에서 1시간 동안 소성하였다.  소성 후 총 워시코팅 적재량은 대략 0.45 g/in3이었다.실시예 11 실험실 반응기 CO 라이트-오프 시험실시예 1 내지 10에서 제조한 코팅된 Pt/Pd 촉매 모노리스 조성물을 다음과 같이 시험하였다.  첫 번째로, 코팅된 모노리스를 10％ 스팀을 포함하는 유동 공기에서 대략 750℃에서 5시간 동안 실험실 반응기에서 숙성시켰다.  숙성 후, 코팅된 모노리스를 실험실 반응기 시스템을 사용하여 일산화탄소 (CO)의 라이트-오프를 측정하였다.  라이트-오프 시험 프로토콜은 CO 및 탄화수소의 총 양이 상이한 2종의 별개의 가스 조성물을 포함하였다.  표준 디젤 엔진 배기가스를 모의 실험하는 첫 번째 조성물은 1500 내지 1700 ppm의 CO, C1 기준 (20％ 메탄, 30％ 프로필렌, 36％ 데칸 및 14％ 톨루엔)에 대한 500 ppm의 총 탄화수소, 10％의 O2, 50 ppm의 NO, 3.5 내지 4.0％의 CO2 및 5％의 H2O을 포함하였다.  고급 연소 디젤 엔진 배기가스를 모의 실험하는 두 번째 조성물은 5000 ppm의 CO, C1 기준 (20％ 메탄, 30％ 프로필렌, 36％ 데칸 및 14％ 톨루엔)에 대한 2000 ppm의 총 탄화수소, 10％의 O2, 50 ppm의 NO, 3.5 내지 4.0％의 CO2 및 5％의 H2O을 포함하였다.  20℃/min의 경사율에서 500℃로 올리기 전에 시험 샘플을 유동 가스 하에서 100℃에서 5분 동안 평형을 유지시켰다.  총 가스 유동 공간 속도는 55,000 h-1이었다.  온도를 올리면서 HC/CO 전환을 측정하였다.  CO 분석기 또는 임의적으로 퓨리어 변환 적외선 (FTIR) 분석기로 CO 농도를 측정하였다.  FID 또는 임의적으로 퓨리어 변환 적외선 (FTIR) 분석기로 총 탄화수소 (THC)를 측정하였다.  2종의 상이한 반응 공급 가스 조성물을 사용하여 발생한 CO의 50％ 전환에서의 온도를 표 1에 기록하였다.라이트-오프 시험 결과는 추가적으로 제올라이트로부터 분리되는 Pd 및 OSC를 포함하는 실시예 1 내지 7에서 촉매 조성물의 이점을 분명하게 증명하였다.실시예 12- 저 NOx 유로 6 컨셉트 엔진 시험샘플을 약 4 g/km의 CO 엔진 방출 및 약 0.8 g/km의 탄화수소 엔진 방출을 나타내는 저 NOx 유로 6 컨셉트 엔진에서 시험하였다.  실시예 5의 촉매를 실시예 10의 것과 동일한 조성을 갖지만, 지지체 상으로 함침된 백금 및 팔라듐을 갖는 기준 촉매와 비교하였다.  실시예 5의 촉매는 약 85％의 CO 및 탄화수소의 전환을 나타낸 반면에, 참조 문헌 샘플은 CO 및 탄화수소 모두에 대해 약 78％의 전환을 보여주었다."한 실시양태", "특정 실시양태", "하나 이상의 실시양태" 또는 "실시양태"에 대한 본 명세서 전반에 걸친 언급은 본 실시양태와 관련하여 기재한 특별한 특징, 구조, 재료 또는 특성이 본 발명의 하나 이상의 실시양태에 포함됨을 의미한다.  따라서, 본 명세서 전반에 걸쳐 여러 위치에서 "하나 이상의 실시양태에서", "특정 실시양태에서", "한 실시양태에서" 또는 "실시양태에서"와 같은 문구의 존재가 반드시 본 발명의 동일한 실시양태를 언급하지는 않는다.  게다가, 특별한 특징, 구조, 재료 또는 특성이 하나 이상의 실시양태에서 임의의 적합한 방식으로 조합될 수 있다.본원에서 본 발명을 특별한 실시양태와 관련하여 기재하였지만, 이러한 실시양태는 본 발명의 원리 및 적용을 예시하는 것에 불과함을 인식할 것이다.  본 발명의 취지 및 범위로부터 벗어나지 않고 본 발명의 방법 및 장치에 다양한 변형 및 변화가 행해질 수 있다는 점이 당업자에게 명백할 것이다.  따라서, 본 발명은 첨부된 특허 청구 범위 및 그의 등가물의 범위 내에 있는 변형 및 변화를 포함하는 것으로 의도된다.